(57)【要約】      （修正有）【課題】比誘電率が小さく、耐湿熱白化性、段差追従性及び粘着性に総合的に優れた感圧接着剤を提供する。【解決手段】式(I)で表わされる基を有する（メタ）アクリル系ポリマーＡ及び式(I)のＲ3がニトリル基或いはアルキルエステル基又はアルキルアミド基である(メタ)アクリル系ポリマーＢからなり、ポリマーＡとポリマーＢの比が１００／０〜５／９５である感圧接着剤。2015134866.tif 000012（Ｒ1及びＲ2は水素原子又はメチル基、Ｒ3は脂環構造を有していてもよい炭素数１〜１２のアルキル基を示す）【選択図】なし【特許請求の範囲】
【請求項１】
式(I)：
【化１】
2015134866.tif 000010
（式中、Ｒ1およびＲ2はそれぞれ独立して水素原子またはメチル基、Ｒ3は脂環構造を有していてもよい炭素数１〜１２のアルキル基を示す）
で表わされる基を有する（メタ）アクリル系ポリマーＡおよび式（II）：
【化２】
2015134866.tif 000011
〔式中、Ｒ1およびＲ2は前記と同じ。Ｒ4はニトリル基、式：−ＣＯＯＲ5 （式中、Ｒ5は脂環構造を有していてもよい炭素数１〜１２のアルキル基を示す）で表わされる基または式：−ＣＯＮＨＲ6 （式中、Ｒ6は水素原子または脂環構造を有していてもよい炭素数１〜１２のアルキル基を示す）で表わされる基を示す〕
で表わされる基を有する（メタ）アクリル系ポリマーＢを含有し、（メタ）アクリル系ポリマーＡと（メタ）アクリル系ポリマーＢとの質量比〔（メタ）アクリル系ポリマーＡ／（メタ）アクリル系ポリマーＢ〕が、１００／０〜５／９５であることを特徴とする感圧接着剤。
【請求項２】
請求項１に記載の感圧接着剤からなる感圧接着剤層を少なくとも一方の面に有する感圧接着剤シート。
【発明の詳細な説明】
【技術分野】
【０００１】
本発明は、感圧接着剤に関する。さらに詳しくは、本発明は、例えば、静電容量式タッチパネルなどの画像表示パネル、タブレット末端、テレビ、パーソナルコンピュータ、デジタルサイネージ、電子黒板、加飾印刷面貼付け用ダイレクトボンディング、酸化インジウム錫（ＩＴＯ）蒸着基板などの構成部材の貼着に使用することができる感圧接着剤に関する。
【背景技術】
【０００２】
被着体に貼り付ける際の初期密着性に優れるとともに、高温下に曝された後であっても高粘着性を維持し、貼り付け不良を抑制することができる感圧接着剤として、（メタ）アクリル系共重合体を幹ポリマーとし、（メタ）アクリル系マクロモノマーを枝ポリマーとする（メタ）アクリル系グラフト共重合体と架橋剤とを含有する感圧接着剤が提案されている（例えば、特許文献１参照）。
【０００３】
しかし、近年、比誘電率が小さく、高温多湿の状態に曝された場合であっても白化が生じがたい性質（耐湿熱白化性）、タッチパネルなどには印刷段差などの段差を有する部材を含むものが増えてきていることから当該印刷段差などを埋める性質（段差追従性）、および被着体に貼り付けたときに被着体に強固に粘着する性質（粘着性）に総合的に優れた感圧接着剤の開発が待ち望まれている。
【先行技術文献】
【特許文献】
【０００４】
【特許文献１】特許第５３６６８７０号公報
【発明の概要】
【発明が解決しようとする課題】
【０００５】
本発明は、前記従来技術に鑑みてなされたものであり、比誘電率が小さく、耐湿熱白化性、段差追従性および粘着性に総合的に優れた感圧接着剤、および当該感圧接着剤からなる感圧接着剤層を有する感圧接着剤シートを提供することを目的とする。
【課題を解決するための手段】
【０００６】
本発明は、
（１）式(I)：
【０００７】
【化１】
2015134866.tif 000002
【０００８】
（式中、Ｒ1およびＲ2はそれぞれ独立して水素原子またはメチル基、Ｒ3は脂環構造を有していてもよい炭素数１〜１２のアルキル基を示す）
で表わされる基を有する（メタ）アクリル系ポリマーＡおよび式（II）：
【０００９】
【化２】
2015134866.tif 000003
【００１０】
〔式中、Ｒ1およびＲ2は前記と同じ。Ｒ4はニトリル基、式：−ＣＯＯＲ5 （式中、Ｒ5は脂環構造を有していてもよい炭素数１〜１２のアルキル基を示す）で表わされる基または式：−ＣＯＮＨＲ6 （式中、Ｒ6は水素原子または脂環構造を有していてもよい炭素数１〜１２のアルキル基を示す）で表わされる基を示す〕
で表わされる基を有する（メタ）アクリル系ポリマーＢを含有し、（メタ）アクリル系ポリマーＡと（メタ）アクリル系ポリマーＢとの質量比〔（メタ）アクリル系ポリマーＡ／（メタ）アクリル系ポリマーＢ〕が１００／０〜５／９５であることを特徴とする感圧接着剤、および
（２）前記（１）に記載の感圧接着剤からなる感圧接着剤層を少なくとも一方の面に有する感圧接着剤シート
に関する。
【発明の効果】
【００１１】
本発明の感圧接着剤は、比誘電率が小さく、耐湿熱白化性、段差追従性および粘着性に総合的に優れるという優れた効果を奏する。また、本発明の感圧接着剤シートは、前記感圧接着剤からなる感圧接着剤層を有するので、耐湿熱白化性、段差追従性および粘着性に総合的に優れるという優れた効果を奏する。
【発明を実施するための形態】
【００１２】
本発明の感圧接着剤は、前記したように、式(I)：
【００１３】
【化３】
2015134866.tif 000004
【００１４】
（式中、Ｒ1およびＲ2はそれぞれ独立して水素原子またはメチル基、Ｒ3は脂環構造を有していてもよい炭素数１〜１２のアルキル基を示す）
で表わされる基を有する（メタ）アクリル系ポリマーＡおよび式（II）：
【００１５】
【化４】
2015134866.tif 000005
【００１６】
〔式中、Ｒ1およびＲ2は前記と同じ。Ｒ4はニトリル基、式：−ＣＯＯＲ5 （式中、Ｒ5は脂環構造を有していてもよい炭素数１〜１２のアルキル基を示す）で表わされる基または式：−ＣＯＮＨＲ6 （式中、Ｒ6は水素原子または脂環構造を有していてもよい炭素数１〜１２のアルキル基を示す）で表わされる基を示す〕
で表わされる基を有する（メタ）アクリル系ポリマーＢを含有し、（メタ）アクリル系ポリマーＡと（メタ）アクリル系ポリマーＢとの質量比〔（メタ）アクリル系ポリマーＡ／（メタ）アクリル系ポリマーＢ〕が、１００／０〜５／９５であることを特徴とする。
【００１７】
（メタ）アクリル系ポリマーＡは、式(I)で表わされる基を有する。式(I)において、Ｒ1およびＲ2は、それぞれ独立して水素原子またはメチル基であり、Ｒ3は、脂環構造を有していてもよい炭素数１〜１２のアルキル基である。Ｒ3のなかでは、耐湿熱白化性、段差追従性および粘着性を向上させる観点から、脂環構造を有していてもよい炭素数２〜１２のアルキル基が好ましく、脂環構造を有していてもよい炭素数２〜１２のアルキル基が好ましく、脂環構造を有していてもよい炭素数が３〜１２のアルキル基が好ましい。なお、前記アルキル基は、直鎖のアルキル基、分岐鎖を有するアルキル基および脂環構造を有するアルキル基のいずれであってもよい。
【００１８】
式(I)で表わされる基を有する（メタ）アクリル系ポリマーＡは、当該（メタ）アクリル系ポリマーＡの原料として用いられるモノマー成分に式(I)で表わされる基を有する化合物を含有させ、当該モノマー成分を重合させることによって調製することができる。
【００１９】
好適な式(I)で表わされる基を有する化合物としては、例えば、式(III)：
【００２０】
【化５】
2015134866.tif 000006
【００２１】
（式中、ｍおよびｎは、それぞれ独立して１〜１２の整数を示す）
で表わされる化合物が好ましい。
【００２２】
式(I)で表わされる基を有する化合物は、商業的に容易に入手することができ、その例としては、日油（株）製、商品名：パーロイル（登録商標）Ｌなどが挙げられるが、本発明は、かかる例示のみに限定されるものではない。
【００２３】
モノマー成分１００質量部あたりの式(I)で表わされる基を有する化合物の量は、段差追従性を向上させる観点から、好ましくは０．３質量部以上、より好ましくは０．５質量部以上であり、耐湿熱白化性および粘着性を向上させる観点から、好ましくは１２質量部以下、より好ましくは１０質量部以下である。
【００２４】
モノマー成分のなかでは、耐湿熱白化性、段差追従性および粘着性を向上させ、さらに種々の被着体に使用することができ、汎用性の幅が広いことから、アクリル酸アルキルエステルを主成分とするモノマー成分が好ましい。
【００２５】
なお、本発明において、「アクリル酸アルキルエステルを主成分とするモノマー成分」は、モノマー成分におけるアクリル酸アルキルエステルの含有率が５０質量％以上であることを意味する。
【００２６】
モノマー成分におけるアクリル酸アルキルエステルの含有率は、粘着性を向上させる観点から、５０質量％以上、好ましくは６０質量％以上、より好ましくは７０質量％以上、さらに好ましくは８０質量％以上である。また、モノマー成分におけるアクリル酸アルキルエステルの含有率の上限値は、好ましくは１００質量％である。
【００２７】
アクリル酸アルキルエステルのなかでは、耐湿熱白化性、段差追従性および粘着性を向上させ、さらに種々の被着体に使用することができ、種々の被着体に使用することができ、汎用性の幅が広い感圧接着剤を得る観点から、アルキルエステルの炭素数が２〜１８であるアクリル酸アルキルエステルが好ましい。好適なアクリル酸アルキルエステルとしては、例えば、エチルアクリレート、ｎ−プロピルアクリレート、イソプロピルアクリレート、ｎ−ブチルアクリレート、ｓｅｃ−ブチルアクリレート、ｔｅｒｔ−ブチルアクリレート、シクロヘキシルアクリレート、ｎ−オクチルアクリレート、イソオクチルアクリレート、２−エチルヘキシルアクリレート、ｎ−ラウリルアクリレート、イソミリスチルアクリレート、ノニルアクリレート、ｎ−ステアリルアクリレート、イソステアリルアクリレート、２−デシルテトラデカニルアクリレート、２−デシルテトラデカニルメタクリレート、イソボルニルアクリレートなどが挙げられるが、本発明は、かかる例示のみに限定されるものではない。これらのアクリル酸エステルは、それぞれ単独で用いてもよく、２種類以上を併用してもよい。
【００２８】
モノマー成分には、本発明の目的が阻害されない範囲内で、アクリル酸アルキルエステル以外のモノマーが含まれていてもよい。アクリル酸アルキルエステル以外のモノマーとしては、例えば、カルボキシル基を有するモノマー、酸性リン酸エステル系モノマー、活性水素をもつ基を有するモノマー、エポキシ基を有するモノマー、窒素原子を有するモノマー、２個以上の重合性二重結合を有するモノマー、芳香族系モノマー、ハロゲン原子を有するモノマー、ビニルエステル系モノマー、ビニルエーテル系モノマーなどが挙げられるが、本発明は、かかる例示のみに限定されるものではない。これらのモノマーは、それぞれ単独で用いてもよく、２種類以上を併用してもよい。
【００２９】
カルボキシル基を有するモノマーとしては、例えば、アクリル酸、メタクリル酸、イタコン酸、無水マレイン酸などが挙げられるが、本発明は、かかる例示のみに限定されるものではない。これらのカルボキシル基を有するモノマーは、それぞれ単独で用いてもよく、２種類以上を併用してもよい。
【００３０】
酸性リン酸エステル系モノマーとしては、例えば、２−アクリロイルオキシエチルアシッドホスフェート、２−メタクリロイルオキシエチルアシッドホスフェートなどが挙げられるが、本発明は、かかる例示のみに限定されるものではない。これらの酸性リン酸エステル系モノマーは、それぞれ単独で用いてもよく、２種類以上を併用してもよい。
【００３１】
活性水素をもつ基を有するモノマーとしては、例えば、２−ヒドロキシエチルアクリレート、２−ヒドロキシエチルメタクリレート、ヒドロキシプロピルアクリレート、ヒドロキシプロピルメタクリレート、４−ヒドロキシブチルアクリレート、４−ヒドロキシブチルメタクリレートなどのヒドロキシアルキル基の炭素数が２〜４のヒドロキシアルキル（メタ）アクリレートなどが挙げられるが、本発明は、かかる例示のみに限定されるものではない。これらの活性水素をもつ基を有するモノマーは、それぞれ単独で用いてもよく、２種類以上を併用してもよい。
【００３２】
なお、本明細書において、「（メタ）アクリレート」は、「アクリレート」または「メタクリレート」を意味し、「（メタ）アクリル」は、「アクリル」または「メタクリル」を意味する。
【００３３】
エポキシ基を有するモノマーとしては、例えば、グリシジルアクリレート、グリシジルメタクリレートなどのエポキシ基含有(メタ)アクリル酸エステルなどが挙げられるが、本発明は、かかる例示のみに限定されるものではない。これらのエポキシ基を有するモノマーは、それぞれ単独で用いてもよく、２種類以上を併用してもよい。
【００３４】
窒素原子を有するモノマーとしては、例えば、アクリルアミド、メタクリルアミドなどの(メタ)アクリルアミド、Ｎ−ビニルピロリドン、Ｎ，Ｎ’−ジメチルアミノエチルアクリレート、Ｎ，Ｎ’−ジメチルアミノエチルメタクリレート、Ｎ，Ｎ−ジエチルアミノエチルアクリレート、Ｎ，Ｎ−ジエチルアミノエチルメタクリレート、イミドアクリレート、イミドメタクリレートなどの窒素原子含有(メタ)アクリレートなどが挙げられるが、本発明は、かかる例示のみに限定されるものではない。これらの窒素原子を有するモノマーは、それぞれ単独で用いてもよく、２種類以上を併用してもよい。
【００３５】
２個以上の重合性二重結合を有するモノマーとしては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどが挙げられるが、本発明は、かかる例示のみに限定されるものではない。これらの２個以上の重合性二重結合を有するモノマーは、それぞれ単独で用いてもよく、２種類以上を併用してもよい。
【００３６】
芳香族系モノマーとしては、例えば、スチレン、α−メチルスチレンなどのスチレン系化合物、メチルフェノキシアクリレート、ｍ−フェノキシベンジルアクリレートなどが挙げられるが、本発明は、かかる例示のみに限定されるものではない。これらの芳香族系モノマーは、それぞれ単独で用いてもよく、２種類以上を併用してもよい。
【００３７】
ハロゲン原子を有するモノマーとしては、例えば、塩化ビニルなどのハロゲン化ビニルなどが挙げられるが、本発明は、かかる例示のみに限定されるものではない。ハロゲン原子を有するモノマーは、１種類のみを用いてもよく、２種類以上を併用してもよい。
【００３８】
ビニルエステル系モノマーとしては、例えば、酢酸ビニルなどの脂肪酸ビニルなどが挙げられるが、本発明は、かかる例示のみに限定されるものではない。ビニルエステル系モノマーは、１種類のみを用いてもよく、２種類以上を併用してもよい。
【００３９】
ビニルエーテル系モノマーとしては、例えば、ブチルビニルエーテル、シクロヘキシルビニルエーテルなどが挙げられるが、本発明は、かかる例示のみに限定されるものではない。これらのビニルエーテル系モノマーは、それぞれ単独で用いてもよく、２種類以上を併用してもよい。
【００４０】
モノマー成分におけるアクリル酸アルキルエステル以外のモノマーの含有率は、粘着性を向上させる観点から、５０質量％以下、好ましくは４０質量％以下、より好ましくは３０質量％以下、さらに好ましくは２０質量％以下である。また、モノマー成分におけるアクリル酸アルキルエステル以外のモノマーの含有率の下限値は、好ましくは０質量％である。
【００４１】
モノマー成分を重合させる際には、分子量分布の増大やゲル化を抑制する観点から、必要により連鎖移動剤を用いてもよい。連鎖移動剤としては、例えば、メルカプト酢酸、３−メルカプトプロピオン酸などのメルカプトカルボン酸類；メルカプト酢酸メチル、３−メルカプトプロピオン酸メチル、３−メルカプトプロピオン酸２−エチルヘキシル、３−メルカプトプロピオン酸ｎ−オクチル、３−メルカプトプロピオン酸メトキシブチル、３−メルカプトプロピオン酸ステアリル、トリメチロールプロパントリス（３−メルカプトプロピオネート）、ペンタエリスリトールテトラキス（３−メルカプトプロピオネート）、ジペンタエリスリトールヘキサキス（３−メルカプトプロピオネート）などのメルカプトカルボン酸エステル類；エチルメルカプタン、ｔｅｒｔ−ブチルメルカプタン、ｎ−ドデシルメルカプタン、１，２−ジメルカプトエタンなどのアルキルメルカプタン類；２−メルカプトエタノール、４−メルカプト−１−ブタノールなどのメルカプトアルコール類；ベンゼンチオール、ｍ−トルエンチオール、ｐ−トルエンチオール、２−ナフタレンチオールなどの芳香族メルカプタン類；トリス〔（３−メルカプトプロピオニロキシ）エチル〕イソシアヌレートなどのメルカプトイソシアヌレート類；２−ヒドロキシエチルジスルフィド、テトラエチルチウラムジスルフィドなどのジスルフィド類；ベンジルジエチルジチオカルバメートなどのジチオカルバメート類；α−メチルスチレンダイマーなどのダイマー類；四臭化炭素などのハロゲン化アルキルなどが挙げられるが、本発明は、かかる例示のみに限定されるものではない。これらの連鎖移動剤は、それぞれ単独で用いてもよく、２種類以上を併用してもよい。これらの連鎖移動剤のなかでは、入手が容易であること、架橋防止性に優れていること、重合速度の低下の度合いが小さいことなどから、メルカプトカルボン酸類、メルカプトカルボン酸エステル類、アルキルメルカプタン類、メルカプトアルコール類、芳香族メルカプタン類、メルカプトイソシアヌレート類などのメルカプト基を有する化合物が好ましい。
【００４２】
連鎖移動剤の量は、モノマー成分の組成、重合温度などの重合条件、目的とする重合体の分子量などに応じて適宜設定すればよく、特に限定されないが、重量平均分子量が数千〜数万の重合体を得る場合には、モノマー成分１００質量部あたり、０．１〜２０質量部であることが好ましく、０．５〜１５質量部であることがより好ましい。
【００４３】
モノマー成分を重合させる方法としては、例えば、塊状重合法、溶液重合法、分散重合法、懸濁重合法、乳化重合法などが挙げられるが、本発明は、かかる例示のみに限定されるものではない。
【００４４】
塊状重合は、例えば、紫外線、電子線、放射線などのエネルギー線の照射や加熱などによって行なうことができる。エネルギー線の照射によってモノマー成分の塊状重合を行なう場合には、例えば、窒素ガスなどの不活性ガス雰囲気中や空気を遮断した雰囲気中でエネルギー線をモノマー成分に照射することによってモノマー成分を重合させることが好ましい。
【００４５】
モノマー成分を溶液重合法によって重合させる場合、溶媒として、例えば、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、モノマー成分の組成、得られる重合体の濃度などを考慮して適宜決定すればよい。
【００４６】
モノマー成分を重合させる際の重合条件は、重合方法に応じて適宜設定すればよく、特に限定されるものではない。重合温度は、好ましくは室温〜２００℃、より好ましくは４０〜１４０℃である。
【００４７】
反応時間は、モノマー成分の重合反応が完結するように適宜設定してもよく、一定の反応率に到達したときに重合反応を終了し、残存しているモノマー成分を用いて（メタ）アクリル系ポリマーＢを調製してもよい。
【００４８】
以上のようにして式(I)で表わされる基を有する化合物を含有するモノマー成分を重合させることにより、式(I)で表わされる基を有する（メタ）アクリル系ポリマーＡを得ることができる。
【００４９】
本発明においては、１種類の（メタ）アクリル系ポリマーＡを用いてもよく、２種類以上の（メタ）アクリル系ポリマーＡを用いてもよい。２種類以上の（メタ）アクリル系ポリマーＡとして、ポリマーの種類が同一であるが、重量平均分子量が異なる２種類以上のポリマーを用いることができる。
【００５０】
（メタ）アクリル系ポリマーＡの重量平均分子量は、本発明の感圧接着剤の粘着性を向上させる観点から、好ましくは５０００以上、より好ましくは８０００以上であり、耐湿熱白化性、段差追従性および粘着性を向上させる観点から、好ましくは２００万以下、より好ましくは１５０万以下、さらに好ましくは１００万以下である。
【００５１】
なお、本発明において、ポリマーの重量平均分子量は、以下の実施例に記載の方法に基づいて測定したときの値である。
【００５２】
また、（メタ）アクリル系ポリマーＡのガラス転移温度は、感圧接着剤を被着体から剥離する際に凝集破壊が生じることを抑制する観点から、好ましくは−１００℃以上、より好ましくは−９０℃以上、さらに好ましくは−８０℃以上であり、耐湿熱白化性、段差追従性および粘着性を向上させる観点から、好ましくは−３０℃以下、より好ましくは−３５℃以下、さらに好ましくは−４０℃以下である。
【００５３】
本発明において、ポリマーのガラス転移温度は、当該ポリマーの原料として用いられるモノマー成分に使用されているモノマーのホモポリマーのガラス転移温度を用いて、式：
１／Ｔｇ＝Σ（Ｗｍ／Ｔｇｍ）／１００
〔式中、Ｗｍは重合体を構成するモノマー成分におけるモノマーｍの含有率(重量％)、Ｔｇｍはモノマーｍのホモポリマーのガラス転移温度（絶対温度：Ｋ）を示す〕
で表されるフォックス（Ｆｏｘ）の式に基づいて求められた温度を意味する。
【００５４】
本発明で用いられるポリマーのガラス転移温度は、前記フォックス（Ｆｏｘ）の式に基づいて求められた値であるが、（メタ）アクリル系マクロモノマーのガラス転移温度の実測値は、前記フォックス（Ｆｏｘ）の式に基づいて求められた値と同じであることが好ましい。（メタ）アクリル系マクロモノマーのガラス転移温度の実測値は、例えば、その示差走査熱量の測定によって求めることができる。
【００５５】
本明細書においては、ポリマーのガラス転移温度は、特に断りがない限り、前記式に基づいて求められたガラス転移温度を意味する。なお、特殊モノマー、多官能モノマーなどのようにガラス転移温度が不明のモノマーについては、モノマー体成分における当該ガラス転移温度が不明のモノマーの合計量が１０質量％以下である場合には、ガラス転移温度が判明しているものみを用いてガラス転移温度が求められる。モノマー成分におけるガラス転移温度が不明のモノマーの合計量が１０質量％を超える場合には、ポリマーのガラス転移温度は、示差走査熱量分析(ＤＳＣ)、示差熱量分析(ＤＴＡ)、熱機械分析(ＴＭＡ)などによって求められる。
【００５６】
示差走査熱量の測定装置としては、例えば、セイコーインスツル（株）製、品番：ＤＳＣ２２０Ｃなどが挙げられる。また、示差走査熱量を測定する際、示差走査熱量（ＤＳＣ）曲線を描画する方法、示差走査熱量（ＤＳＣ）曲線から一次微分曲線を得る方法、スムージング処理を行なう方法、目的のピーク温度を求める方法などには特に限定がない。例えば、前記測定装置を用いた場合には、当該測定装置を用いることによって得られたデータから作図すればよい。その際、数学的処理を行なうことができる解析ソフトウェアを用いることができる。当該解析ソフトウェアとしては、例えば、解析ソフトウェア〔セイコーインスツル（株）製、品番：ＥＸＳＴＡＲ６０００〕などが挙げられるが、本発明は、かかる例示のみに限定されるものではない。なお、このようにして求められたピーク温度には、上下５℃程度の作図による誤差が含まれることがある。
【００５７】
主要なホモポリマーのガラス転移温度（Ｔｇ）を示せば、例えば、２−エチルへキシルアクリレートのホモポリマーのガラス転移温度（Ｔｇ）は−７０℃、ｎ−オクチルアクリレートのガラス転移温度（Ｔｇ）は−６５℃、ｎ−ブチルアクリレートのホモポリマーのガラス転移温度（Ｔｇ）は−５４℃、ステアリルアクリレートのホモポリマーのガラス転移温度（Ｔｇ）は３０℃、イソボルニルアクリレートのホモポリマーのガラス転移温度（Ｔｇ）は９７℃、Ｎ−ビニルピロリドンのホモポリマーのガラス転移温度（Ｔｇ）は１８０℃、酢酸ビニルのホモポリマーのガラス転移温度（Ｔｇ）は３２℃、２−ヒドロキシエチルアクリレートのホモポリマーのガラス転移温度（Ｔｇ）は−１５℃、４−ヒドロキシブチルアクリレートのホモポリマーのガラス転移温度（Ｔｇ）は−３２℃、２−デシルテトラデカニルアクリレートのホモポリマーのガラス転移温度（Ｔｇ）は９℃、２−デシルテトラデカニルメタクリレートのホモポリマーのガラス転移温度（Ｔｇ）は−１０℃、メチルフェノキシアクリレートのホモポリマーのガラス転移温度（Ｔｇ）は−３９℃、ｍ−フェノキシベンジルアクリレートのホモポリマーのガラス転移温度（Ｔｇ）は−３５℃である。
【００５８】
本発明においては、ポリマーのガラス転移温度は、当該ポリマーを調製する際に用いられるモノマーの種類およびその量を適宜調整することによって容易に調節することができる。
【００５９】
（メタ）アクリル系ポリマーＢは、式(II)で表わされる基を有する。式(II)において、Ｒ1およびＲ2は、それぞれ独立して水素原子またはメチル基であり、Ｒ4は、ニトリル基、式：−ＣＯＯＲ5 （式中、Ｒ5は脂環構造を有していてもよい炭素数１〜１２のアルキル基を示す）で表わされる基または式：−ＣＯＮＨＲ6 （式中、Ｒ6は水素原子または脂環構造を有していてもよい炭素数１〜１２のアルキル基を示す）で表わされる基である。なお、前記アルキル基は、直鎖のアルキル基、分岐鎖を有するアルキル基および脂環構造を有するアルキル基のいずれであってもよい。
【００６０】
式(II)で表わされる基を有する（メタ）アクリル系ポリマーＢは、当該（メタ）アクリル系ポリマーＢの原料として用いられるモノマー成分に式(II)で表わされる基を有する化合物を含有させ、当該モノマー成分を重合させることによって調製することができる。
【００６１】
好適な式(II)で表わされる基を有する化合物としては、式(IV)：
【００６２】
【化６】
2015134866.tif 000007
【００６３】
（式中、Ｒ1、Ｒ2およびＲ4は前記と同じ。Ｘはアゾ基を示す）
で表わされる化合物が挙げられる。式(IV)で表わされる化合物のなかでは、耐湿熱白化性、段差追従性および粘着性を向上させる観点から、Ｒ1およびＲ2がそれぞれメチル基、Ｒ4がシアノ基、Ｘがアゾ基であることが好ましい。
【００６４】
式(II)で表わされる基を有する（メタ）アクリル系ポリマーＢを調製する際に用いられるモノマー成分１００質量部あたりの式(II)で表わされる基を有する化合物の量は、段差追従性を向上させる観点から、好ましくは０．０３質量部以上、より好ましくは０．０５質量部以上であり、耐湿熱白化性および粘着性を向上させる観点から、好ましくは１２質量部以下、より好ましくは１０質量部以下である。
【００６５】
モノマー成分のなかでは、耐湿熱白化性、段差追従性および粘着性を向上させ、さらに種々の被着体に使用することができ、汎用性の幅が広いことから、アクリル酸アルキルエステルを主成分とするモノマー成分が好ましい。
【００６６】
耐湿熱白化性、段差追従性および粘着性を向上させ、さらに種々の被着体に使用することができ、種々の被着体に使用することができ、汎用性の幅が広い感圧接着剤を得る観点から、（メタ）アクリル系ポリマーＢの原料として用いられるモノマー成分の組成は、前記（メタ）アクリル系ポリマーＡの原料として用いられるモノマー成分と同様であることが好ましい。
【００６７】
また、モノマー成分を重合させる際には、分子量分布の増大やゲル化を抑制する観点から、必要により連鎖移動剤を用いてもよい。連鎖移動剤としては、前記（メタ）アクリル系ポリマーＡの原料として用いられるモノマー成分に用いることができる連鎖移動剤と同様のものを例示することができ、その量も前記（メタ）アクリル系ポリマーＡの場合と同様である。
【００６８】
（メタ）アクリル系ポリマーＢの原料として用いられるモノマー成分の組成を重合させる方法および条件は、前記（メタ）アクリル系ポリマーＡの原料として用いられるモノマー成分を重合させる方法および条件と同様であることが好ましい。
【００６９】
以上のようにして式(II)で表わされる基を有する化合物を含有するモノマー成分を重合させることにより、式(II)で表わされる基を有する（メタ）アクリル系ポリマーＢを得ることができる。
【００７０】
本発明においては、１種類の（メタ）アクリル系ポリマーＢを用いてもよく、２種類以上の（メタ）アクリル系ポリマーＢを用いてもよい。２種類以上の（メタ）アクリル系ポリマーＢとして、ポリマーの種類が同一であるが、重量平均分子量が異なる２種類以上のポリマーを併用してもよい。
【００７１】
（メタ）アクリル系ポリマーＢの重量平均分子量は、本発明の感圧接着剤の粘着性を向上させる観点から、好ましくは１００００以上、より好ましくは２００００以上であり、耐湿熱白化性、段差追従性および粘着性を向上させる観点から、好ましくは２００万以下、より好ましくは１５０万以下、さらに好ましくは１００万以下である。
【００７２】
また、（メタ）アクリル系ポリマーＢのガラス転移温度は、感圧接着剤を被着体から剥離する際に凝集破壊が生じることを抑制する観点および耐湿熱白化性、段差追従性および粘着性を向上させる観点から、（メタ）アクリル系ポリマーＡのガラス転移温度と同様であることが好ましい。
【００７３】
本発明の感圧粘着剤を製造する方法としては、例えば、
（１）  （メタ）アクリル系ポリマーＡと（メタ）アクリル系ポリマーＢとを混合することによって感圧粘着剤を製造する方法、
（２）  式(I)で表わされる基を有する化合物モノマー成分を重合させることによって（メタ）アクリル系ポリマーＡを調製し、所定の重合率に到達した段階で、得られた反応溶液に式(II)で表わされる基を有する化合物を添加し、残存しているモノマー成分を重合させることによって（メタ）アクリル系ポリマーＢを調製することにより、感圧粘着剤を製造する方法、
（３）  式(II)で表わされる基を有する化合物を含有するモノマー成分を重合させることによって（メタ）アクリル系ポリマーＢを調製し、所定の重合率に到達した段階で、得られた反応溶液に式(I)で表わされる基を有する化合物を添加し、残存しているモノマー成分を重合させることによって（メタ）アクリル系ポリマーＡを調製することにより、感圧粘着剤を製造する方法
などが挙げられるが、本発明は、かかる例示のみに限定されるものではない。これらの感圧粘着剤の製造方法のなかでは、段差追従性を向上させる観点から、前記（２）および（３）の製造方法が好ましい。
【００７４】
（メタ）アクリル系ポリマーＡと（メタ）アクリル系ポリマーＢとの質量比〔（メタ）アクリル系ポリマーＡ／（メタ）アクリル系ポリマーＢ〕は、耐湿熱白化性、段差追従性および粘着性に総合的に優れた感圧粘着剤を得る観点から、１００／０〜５／９５である。
【００７５】
本発明の感圧接着剤における（メタ）アクリル系ポリマーＡと（メタ）アクリル系ポリマーＢとの不揮発分の含有率は、生産性を向上させる観点から、好ましくは２０質量％以上、より好ましくは３０質量％以上であり、塗工性を向上させる観点から、好ましくは８０質量％以下、より好ましくは７０質量％以下である。感圧接着剤における（メタ）アクリル系ポリマーＡと（メタ）アクリル系ポリマーＢとの不揮発分の含有率は、例えば、感圧接着剤に含まれる溶媒量などを調整することによって調節することができる。溶媒としては、前記モノマー成分を重合させる際に用いられる溶媒と同様であればよい。
【００７６】
本発明の感圧接着剤には、耐湿熱白化性、段差追従性および粘着性に総合的に優れた感圧粘着剤を得る観点から、架橋剤を添加することが好ましい。架橋剤として、例えば、（メタ）アクリル系ポリマーＡおよび（メタ）アクリル系ポリマーＢが有する官能基と反応し得る官能基を１分子中に２個以上有する化合物を用いることができる。架橋剤の例としては、ポリイソシアネート、多官能エポキシ化合物などが挙げられるが、本発明は、かかる例示のみに限定されるものではない。
【００７７】
ポリイソシアネートとしては、例えば、キシリレンジイソシアネート、ジフェニルメタンジイソシアネート、トリフェニルメタントリイソシアネート、トリレンジイソシアネートなどの芳香族ポリイソシアネート、ヘキサメチレンジイソシアネート、イソホロンジイソシアネート、前記芳香族ポリイソシアネートの水素添加物などの脂肪族または脂環族ポリイソシアネート、これらのポリイソシアネートの２量体または３量体、これらのポリイソシアネートとトリメチロールプロパンなどのポリオールとからなるアダクト体などが挙げられ、これらは、それぞれ単独でまたは２種以上を併用することができる。
【００７８】
ポリイソシアネートは、例えば、「コロネートＬ」、「コロネートＬ−５５Ｅ」、「コロネートＨＸ」、「コロネートＨＬ」、「コロネートＨＬ−Ｓ」、「コロネート２２３４」、「アクアネート２００」、「アクアネート２１０」〔以上、日本ポリウレタン工業（株）製、「コロネート」および「アクアネート」は登録商標〕、「デスモジュールＮ３４００」〔住友バイエルウレタン（株）（現バイエルＡ．Ｇ．社）製、「デスモジュール」は登録商標）、「デュラネートＤ−２０１」、「デュラネートＴＳＥ−１００」、「デュラネートＴＳＳ−１００」、「デュラネート２４Ａ−１００」、「デュラネートＥ−４０５−８０Ｔ」〔以上、旭化成ケミカルズ（株）製、「デュラネート」は登録商標〕、「タケネートＤ−１１０Ｎ」、「タケネートＤ−１２０Ｎ」、「タケネートＭ−６３１Ｎ」、「ＭＴＥＲＴ−オレスターＮＰ１２００」〔以上、三井化学ポリウレタン（株）製、「タケネート」および「オレスター」は登録商標）などとして商業的に容易に入手することができる。これらのポリイソシアネートは、それぞれ単独で用いてもよく、２種以上を混合して用いてもよい。
【００７９】
多官能エポキシ化合物としては、例えば、エチレングリコールジグリシジルエーテル、ポリエチレングリコールジグリシジルエーテル、１，６−ヘキサンジオールジグリシジルエーテル、ビスフェノールＡ型エポキシ樹脂、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ−ジグリシジルアニリン、Ｎ，Ｎ−ジグリシジルトルイジンなどが挙げられ、これらは、それぞれ単独で用いてもよく、２種以上を混合して用いてもよい。
【００８０】
架橋剤のなかでは、ポリイソシアネートの２量体、ポリイソシアネートの３量体、ポリイソシアネートの２官能プレ重合体およびポリイソシアネートのアダクト体などが好ましく、ヘキサメチレンジイソシアネートの２量体、ヘキサメチレンジイソシアネートのイソシアヌレート体(３量体)、トリレンジイソシアネートとトリメチロールプロパンとのアダクト体などがより好ましく、ヘキサメチレンジイソシアネートのイソシアヌレート体がさらに好ましい。ヘキサメチレンジイソシアネートのイソシアヌレート体は、例えば、旭化成ケミカルズ（株）製、商品名：デュラネート（登録商標）ＴＳＥ−１００、商品名：デュラネート（登録商標）ＴＳＳ−１００などが挙げられる。
【００８１】
感圧接着剤１００質量部あたりの架橋剤の量は、耐湿熱白化性、段差追従性および粘着性に総合的に優れた感圧粘着剤を得る観点から、好ましくは０．０３〜０．５質量部、より好ましくは０．０５〜０．３質量部である。
【００８２】
また、本発明においては、感圧接着剤に架橋促進剤を含有させることが好ましい。架橋促進剤としては、例えば、ジブチル錫ジラウレート、オクトエ酸錫、ジブチル錫ジ（２−エチルヘキサノエート）、２−エチルヘキサノエート鉛、チタン酸２−エチルヘキシル、２−エチルヘキサノエート鉄、２−エチルヘキサノエートコバルト、ナフテン酸亜鉛、ナフテン酸コバルト、オクタン酸錫、オクタン酸ビスマス、テトラｎ−ブチル錫、ジイソプロポキシチタンビス（エチルアセトアセテート）、ジルコニウムテトラアセチルアセトナートなどが挙げられるが、本発明は、かかる例示のみに限定されるものではない。これらの架橋促進剤は、それぞれ単独で用いてもよく、２種類以上を併用してもよい。
【００８３】
感圧接着剤における架橋促進剤の含有率は、耐湿熱白化性を向上させ、感圧接着剤を使用したときに凝集破壊を抑制する観点から、好ましくは１００ｐｐｍ以上、より好ましくは３００ｐｐｍ以上、さらに好ましくは５００ｐｐｍ以上であり、段差追従性および粘着性を向上させる観点から、好ましくは５０００ｐｐｍ以下、より好ましくは３０００ｐｐｍ以下、さらに好ましくは２０００ｐｐｍ以下である。
【００８４】
なお、本発明の感圧接着剤においては、本発明の目的を阻害しない範囲内で、必要により、（メタ）アクリル系ポリマーＡおよび（メタ）アクリル系ポリマーＢ以外のポリマーが含まれていてもよい。
【００８５】
また、本発明の感圧接着剤には、本発明の目的を阻害しない範囲で、例えば、カチオン性帯電防止剤、アニオン性帯電防止剤、両性帯電防止剤、ノニオン性帯電防止剤、イオン導電性重合体などの帯電防止剤、分散剤、粘着付与剤、酸化防止剤、可塑剤、難燃剤、難燃助剤、沈降防止剤、増粘剤、チクソトロピー付与剤、消泡剤、静電気防止剤、表面処理剤、老化防止剤、紫外線吸収剤、紫外線安定剤、改質剤、顔料、充填剤、紫外線安定剤などの添加剤が適量で含まれていてもよい。
【００８６】
本発明の感圧接着剤を基材に塗布する方法としては、例えば、ナイフコーター、スロットダイコーター、リップコーター、ロールコーター、フローコーター、スプレーコーター、バーコーター、ディッピングなどの公知の方法が挙げられるが、本発明は、かかる例示のみに限定されるものではない。本発明の感圧接着剤を基材に塗布する際には、本発明の感圧接着剤を基材に直接塗布してもよく、あるいは離型紙などに塗布した後、この塗布物を基材上に転写させてもよい。このように本発明の感圧接着剤を塗布した後、乾燥させることにより、基材上に感圧接着剤層を形成させることができる。
【００８７】
基材上に形成された感圧接着剤の表面には、例えば、離型紙を貼着してもよい。このように感圧接着剤の表面に離型紙を貼着した場合には、感圧接着剤層を好適に保護することができる。離型紙は、感圧接着剤を使用するときに感圧接着剤の表面から引き剥がされる。なお、シート状、テープ状などの形状を有する基材の片面に感圧接着剤層が形成されている場合には、この基材の背面に公知の離型剤を塗布し、離型剤層を形成しておけば、感圧接着剤層を内側にして感圧接着シートや感圧接着テープなどをロール状に巻くことにより、感圧接着剤層は、基材の背面の離型剤層と接触するので、感圧接着剤表面を保護したり、保存したりすることができる。
【００８８】
基材としては、例えば、上質紙、クラフト紙、クレープ紙、グラシン紙などの公知の紙類、ポリエチレン、ポリプロピレン、ポリエステル、ポリスチレン、ポリ塩化ビニル、セロファンなどの樹脂からなる基材、織布、不織布、布帛などの繊維製品などが挙げられるが、本発明は、かかる例示のみに限定されるものではない。
【００８９】
本発明の感圧接着剤を基材に塗布した後、乾燥させるが、その乾燥方法としては、例えば、熱風、遠赤外線照射などが挙げられる。
【００９０】
本発明の感圧接着剤の乾燥後の感圧接着剤層の厚さは、特に限定されないが、通常、１μｍ〜５ｍｍ程度である。
【００９１】
本発明の感圧接着剤は、被着体に貼り付けた際の初期密着性に優れるとともに、本発明の感圧接着剤をシート化し、高温下に曝された場合であっても剥離が生じがたいという性質を有することから、例えば、基材の片面または両面に感圧接着剤層を形成してもよく、基材を有しない感圧接着剤層のみを有する粘着性シートなどとして好適に使用することができる。
【実施例】
【００９２】
次に本発明を実施例に基づいてさらに詳細に説明するが、本発明はかかる実施例のみに限定されるものではない。
【００９３】
実施例１
冷却管、窒素ガス導入管、温度計、滴下漏斗および撹拌機を備えた反応容器内に、酢酸エチル１００部（質量部、以下同じ）、２−エチルヘキシルアクリレート７９．８部、ステアリルアクリレート２０部および２−ヒドロキシエチルアクリレート０．２部を入れた後、アゾイソブチロニトリル０．１部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が９０％の反応溶液を得た。
【００９４】
次に、前記で得られた反応溶液に式(V)：
【００９５】
【化７】
2015134866.tif 000008
【００９６】
で表わされる化合物〔日油（株）製、商品名：パーロイル（登録商標）Ｌ〕２部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【００９７】
前記で得られた感圧接着剤において、（メタ）アクリル系ポリマーＡと（メタ）アクリル系ポリマーＢとの質量比は、１０／９０であった。
【００９８】
また、前記で得られた感圧接着剤に含まれている（メタ）アクリル系ポリマーＡおよび（メタ）アクリル系ポリマーＢの重量平均分子量およびガラス転移温度を以下の方法に基づいて測定した。その結果、（メタ）アクリル系ポリマーＡの重量平均分子量は１万、ガラス転移温度は−５６℃であり、（メタ）アクリル系ポリマーＢの重量平均分子量は６０万、ガラス転移温度は−５６℃であった。
【００９９】
〔重量平均分子量の測定方法〕
ゲルパーミエイションクロマトグラフィー（ＧＰＣ）の測定装置として東ソー（株）製、品番：ＨＬＣ−８２２０ＧＰＣを用い、以下の測定条件で測定し、標準ポリスチレン〔東ソー（株）製〕による換算値を重量平均分子量とした。
（測定条件）
・分離カラム：東ソー（株）製、品番：ＴＳＫｇｅｌ
Ｓｕｐｅｒ ＨＺＭ−Ｍ
・溶出溶媒：テトラヒドロフラン
・流量：０．３５ｍＬ／ｍｉｎ
・注入量：１０μＬ／回
・試料濃度：０．２質量％
【０１００】
前記で得られた感圧接着剤１００ｇに架橋剤として脂肪族系イソシアネート架橋剤〔日本ポリウレタン工業（株）製、商品名：コロネートＨＬ〕０．１０ｇを添加し、架橋促進剤としてジブチル錫ジラウレートが１０００ｐｐｍの濃度で含有されるように調整することにより、塗工液を得た。
【０１０１】
前記で得られた塗工液をアプリケーターで重剥離用剥離ライナー〔シリコーン系剥離剤で剥離処理が施されたポリエチレンテレフタレート製フィルム、厚さ：５０μｍ〕の剥離面に塗布し、６５℃で５分間、１１５℃で５分間乾燥させることにより、当該剥離紙に厚さが１７５μｍの感圧接着剤層を形成させた。この感圧接着剤層の上に、軽剥離用剥離ライナー〔シリコーン系剥離剤で剥離処理が施されたポリエチレンテレフタレート製フィルム、厚さ：３８μｍ〕の剥離面を貼り合わせることにより、感圧接着剤シートを得た。
【０１０２】
次に、前記で得られた感圧接着剤シートを用い、感圧接着剤の物性として耐湿熱白化性、比誘電率、段差追従性および粘着性を以下の方法に基づいて調べた。その結果を表１に示す。
【０１０３】
〔耐湿熱白化性〕
感圧接着剤シートを縦５０ｍｍ、横５０ｍｍの大きさに裁断し、軽剥離用剥離ライナーを剥がし、スライドガラス〔松浪硝子工業（株）製、スライドガラスＳ、水縁磨タイプ、厚さ：１ｍｍ〕に貼り合わせた。
【０１０４】
次に、感圧接着剤シートの重剥離用剥離ライナーを剥離し、その剥離面にスライドガラス〔松浪硝子工業（株）製、スライドガラスＳ、水縁磨タイプ、厚さ：１ｍｍ〕を貼り合わせることにより、試験片を作製した。
【０１０５】
前記で得られた試験片を気温が６０℃であり、相対湿度が９０％である雰囲気中に２０００時間保存した後、濁度計〔日本電色工業（株）製、品番：ＮＤＨ−５０００〕を用い、ＪＩＳ  Ｋ７１３６に準拠してヘイズを測定し、以下の評価基準に基づいて耐湿熱白化性を評価した。なお、対照としてスライドガラス〔松浪硝子工業（株）製、スライドガラスＳ、水縁磨タイプ、厚さ：１ｍｍ〕２枚を用いた。
（評価基準）
○：ヘイズが０．１以上２．０未満
△：ヘイズが２．０以上５．０以下
×：ヘイズが５．０以上
【０１０６】
〔比誘電率〕
感圧接着剤シートから軽剥離用剥離ライナーおよび重剥離用剥離ライナーを剥離することによって取り出した感圧接着剤層をガードリング付きの電極上の上下にフッ素樹脂製の台および錘（５００ｇ）を取り付けたものをオープン状態およびショート（短絡）状態で校正し、電極間に試料を挟み、気温が２３℃±１℃であり、相対湿度が５５±５％である雰囲気中で、静電容量測定装置（アジレント・テクノロジー社製、商品名：アジレント・テクノロジックスＥ４９８０Ａ  プレシジョン・インピーダンス・アナライザー）を用いて誘電率を測定した。誘電率の測定は、３個の試料を用いて測定し、その３個の試料の誘電率の平均値を求め、以下の評価基準に基づいて比誘電率を評価した。
（評価基準）
○：比誘電率が１以上３未満
△：比誘電率が３以上４未満
×：比誘電率が４以上
【０１０７】
〔段差追従性〕
スライドガラス〔松浪硝子工業（株）製、スライドガラスＳ、水縁磨タイプ、厚さ：１ｍｍ〕の上に縦１０ｍｍ、横１０ｍｍの正方形のポリエチレンテレフタレート製フィルム（厚さ：５０μｍ）を載置し、その上に、感圧接着剤シートから軽剥離用剥離ライナーを剥がした剥離面を載せた後、当該感圧接着剤シートから重剥離用剥離ライナーを剥離し、その剥離面にスライドガラス〔松浪硝子工業（株）製、スライドガラスＳ、水縁磨タイプ、厚さ：１ｍｍ〕を貼り合わせることにより、積層体を得た。
【０１０８】
次に、この積層体をオートクレーブ内に入れ、０．５ＭＰａの圧力下で５０℃の温度にて３０分間加熱することにより、試験片を得た。前記で得られた試験片の感圧接着剤層とポリエチレンテレフタレート製フィルムとの接合端面を光学顕微鏡（５０倍）で観察し、以下の評価基準に基づいて段差追従性を評価した。
（評価基準）
○：浮きおよび空気層が認められない。
△：浮きまたは空気層が認められる。
×：浮きおよび空気層が認められる。
【０１０９】
〔粘着性〕
感圧接着剤シートの軽剥離用剥離ライナーを剥離し、その剥離面にポリエチレンテレフタレートフィルム〔東レ（株）製、商品名：ルミナーＳ１０、厚さ：２５μｍ〕を貼り付けることにより、積層体を得た。前記で得られた積層体を縦２５ｍｍ、横約５０ｍｍの長方形に裁断し、重剥離用剥離ライナーを剥離し、その剥離面にポリカーボネート板〔（株）エンジリアニングテストサービス製、厚さ：３ｍｍ〕を載置し、質量が２ｋｇのロールを当該ポリカーボネート板上で往復させることにより、当該ポリカーボネート板を剥離面に貼り付け、室温（約２３℃）で２０分間静置した後、剥離角度１８０度、剥離速度３００ｍｍ／ｍｉｎで剥離したときの剥離力を測定し、以下の評価基準に基づいて評価した。
（評価基準）
○：剥離力が１５Ｎ／２５ｍｍ以上の界面破壊である。
△：剥離力が７Ｎ／２５ｍｍ以上１５Ｎ／２５ｍｍ未満の界面破壊である。
×：剥離力が７Ｎ／２５ｍｍ未満であるか、または凝集破壊である。
【０１１０】
実施例２
冷却管、窒素ガス導入管、温度計、滴下漏斗および撹拌機を備えた反応容器内に、酢酸エチル１００部、２−エチルヘキシルアクリレート７８．９部、ステアリルアクリレート２０部、Ｎ−ビニルピロリドン１．０部および２−ヒドロキシエチルアクリレート０．１部を入れた後、アゾイソブチロニトリル０．１５部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が８０％の反応溶液を得た。
【０１１１】
次に、前記で得られた反応溶液に式(III)において、Ｒ1およびＲ2がいずれも水素原子である化合物〔日油（株）製、商品名：パーロイル（登録商標）Ｌ〕２部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１１２】
前記で得られた感圧接着剤において、（メタ）アクリル系ポリマーＡと（メタ）アクリル系ポリマーＢとの質量比は、２０／８０であった。
【０１１３】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は１万、ガラス転移温度は−５４℃であり、（メタ）アクリル系ポリマーＢの重量平均分子量は４０万、ガラス転移温度は−５４℃であった。
【０１１４】
前記で得られた感圧接着剤１００ｇに架橋剤として脂肪族系イソシアネート架橋剤〔日本ポリウレタン工業（株）製、商品名：コロネートＨＬ〕０．１８ｇを添加し、架橋促進剤としてジブチル錫ジラウレートが１０００ｐｐｍの濃度で含有されるように調整することにより、塗工液を得た。
【０１１５】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１１６】
実施例３
冷却管、窒素ガス導入管、温度計、滴下漏斗および撹拌機を備えた反応容器内に、酢酸エチル１００部、２−エチルヘキシルアクリレート８１．９部、イソボルニルアクリレート１５．０部、Ｎ−ビニルピロリドン３．０部および２−ヒドロキシエチルアクリレート０．１部を入れた後、アゾイソブチロニトリル０．１２部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が９０％の反応溶液を得た。
【０１１７】
次に、前記で得られた反応溶液に式(III)において、Ｒ1およびＲ2がいずれも水素原子である化合物〔日油（株）製、商品名：パーロイル（登録商標）Ｌ〕１．５部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１１８】
前記で得られた感圧接着剤において、（メタ）アクリル系ポリマーＡと（メタ）アクリル系ポリマーＢとの質量比は、１０／９０であった。
【０１１９】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２万、ガラス転移温度は−４９℃であり、（メタ）アクリル系ポリマーＢの重量平均分子量は５０万、ガラス転移温度は−４９℃であった。
【０１２０】
前記で得られた感圧接着剤１００ｇに架橋剤として脂肪族系イソシアネート架橋剤〔日本ポリウレタン工業（株）製、商品名：コロネートＨＬ〕０．１８ｇを添加し、架橋促進剤としてジブチル錫ジラウレートが１０００ｐｐｍの濃度で含有されるように調整することにより、塗工液を得た。
【０１２１】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１２２】
実施例４
冷却管、窒素ガス導入管、温度計、滴下漏斗および撹拌機を備えた反応容器内に、酢酸エチル１００部、２−エチルヘキシルアクリレート３９．８部、ブチルアクリレート３０．０部、イソボルニルアクリレート３０．０部および２−ヒドロキシエチルアクリレート０．２部を入れた後、式(III)において、Ｒ1およびＲ2がいずれも水素原子である化合物〔日油（株）製、商品名：パーロイル（登録商標）Ｌ〕０．１０部を入れ、窒素ガス雰囲気中にて８０℃で５時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１２３】
前記で得られた感圧接着剤に含まれている（メタ）アクリル系ポリマーＡの重量平均分子量およびガラス転移温度を実施例１と同様にして測定した。その結果、（メタ）アクリル系ポリマーＡの重量平均分子量は７０万、ガラス転移温度は−３２℃であった。
【０１２４】
前記で得られた感圧接着剤１００ｇに架橋剤として脂肪族系イソシアネート架橋剤〔日本ポリウレタン工業（株）製、商品名：コロネートＨＬ〕０．１０ｇを添加し、架橋促進剤としてジブチル錫ジラウレートが１０００ｐｐｍの濃度で含有されるように調整することにより、塗工液を得た。
【０１２５】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１２６】
実施例５
冷却管、窒素ガス導入管、温度計、滴下漏斗および撹拌機を備えた反応容器内に、酢酸エチル１００部、２−エチルヘキシルアクリレート３９．８部、ｎ−オクチルアクリレート３０．０部、ｎ−イソボルニルアクリレート３０．０部および２−ヒドロキシエチルアクリレート０．２部を入れた後、アゾイソブチロニトリル０．１５部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が８５％の反応溶液を得た。
【０１２７】
次に、前記で得られた反応溶液に式(III)において、Ｒ1およびＲ2がいずれも水素原子である化合物〔日油（株）製、商品名：パーロイル（登録商標）Ｌ〕０．２０部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１２８】
前記で得られた感圧接着剤において、（メタ）アクリル系ポリマーＡと（メタ）アクリル系ポリマーＢとの質量比は、１５／８５であった。
【０１２９】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２０万、ガラス転移温度は−３６℃であり、（メタ）アクリル系ポリマーＢの重量平均分子量は４５万、ガラス転移温度は−３６℃であった。
【０１３０】
前記で得られた感圧接着剤１００ｇに架橋剤として脂肪族系イソシアネート架橋剤〔日本ポリウレタン工業（株）製、商品名：コロネートＨＬ〕０．１０ｇを添加し、架橋促進剤としてジブチル錫ジラウレートが１０００ｐｐｍの濃度で含有されるように調整することにより、塗工液を得た。
【０１３１】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１３２】
実施例６
冷却管、窒素ガス導入管、温度計、滴下漏斗および撹拌機を備えた反応容器内に、酢酸エチル１００部、２−エチルヘキシルアクリレート８４．７部、ｎ−イソボルニルアクリレート１５．０部および２−ヒドロキシエチルアクリレート０．３部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が８０％の反応溶液を得た。
【０１３３】
次に、前記で得られた反応溶液に式(III)において、Ｒ1およびＲ2がいずれも水素原子である化合物〔日油（株）製、商品名：パーロイル（登録商標）Ｌ〕１．５０部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１３４】
前記で得られた感圧接着剤において、（メタ）アクリル系ポリマーＡと（メタ）アクリル系ポリマーＢとの質量比は、２０／８０であった。
【０１３５】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２万、ガラス転移温度は−５５℃であり、（メタ）アクリル系ポリマーＢの重量平均分子量は５５万、ガラス転移温度は−５５℃であった。
【０１３６】
前記で得られた感圧接着剤１００ｇに架橋剤として脂肪族系イソシアネート架橋剤〔日本ポリウレタン工業（株）製、商品名：コロネートＨＬ〕０．０８ｇを添加し、架橋促進剤としてジブチル錫ジラウレートが１０００ｐｐｍの濃度で含有されるように調整することにより、塗工液を得た。
【０１３７】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１３８】
実施例７
冷却管、窒素ガス導入管、温度計、滴下漏斗および撹拌機を備えた反応容器内に、酢酸エチル１００部、２−エチルヘキシルアクリレート８４．７部、イソボルニルアクリレート１５．０部および２−ヒドロキシエチルアクリレート０．３部を入れた後、式(III)において、Ｒ1およびＲ2がいずれも水素原子である化合物〔日油（株）製、商品名：パーロイル（登録商標）Ｌ〕０．１０部を入れ、窒素ガス雰囲気中にて８０℃で５時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１３９】
前記で得られた感圧接着剤に含まれている（メタ）アクリル系ポリマーＡの重量平均分子量およびガラス転移温度を実施例１と同様にして測定した。その結果、（メタ）アクリル系ポリマーＡの重量平均分子量は７０万、ガラス転移温度は−５５℃であった。
【０１４０】
前記で得られた感圧接着剤１００ｇに架橋剤として脂肪族系イソシアネート架橋剤〔日本ポリウレタン工業（株）製、商品名：コロネートＨＬ〕０．０８ｇを添加し、架橋促進剤としてジブチル錫ジラウレートが１０００ｐｐｍの濃度で含有されるように調整することにより、塗工液を得た。
【０１４１】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１４２】
実施例８
冷却管、窒素ガス導入管、温度計、滴下漏斗および撹拌機を備えた反応容器内に、酢酸エチル１００部、２−エチルヘキシルアクリレート８４．７部、ｎ−イソボルニルアクリレート１５．０部および２−ヒドロキシエチルアクリレート０．３部を入れた後、式(III)において、Ｒ1およびＲ2がいずれも水素原子である化合物〔日油（株）製、商品名：パーロイル（登録商標）Ｌ〕０．１０部を入れ、窒素ガス雰囲気中にて８０℃で５時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有し、反応率が５％の反応溶液を得た。
【０１４３】
次に、前記で得られた反応溶液にアゾイソブチロニトリル１．５０部を添加し、８０℃で３時間反応させることにより、式(II)で表わされる基において、Ｒ1およびＲ2がそれぞれメチル基であり、Ｒ4がニトリル基である基を末端に有する（メタ）アクリル系ポリマーＢを含有する感圧接着剤（不揮発分含量：５０質量％）を得た。
【０１４４】
前記で得られた感圧接着剤において、（メタ）アクリル系ポリマーＡと（メタ）アクリル系ポリマーＢとの質量比は、５／９５であった。
【０１４５】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は３万、ガラス転移温度は−５５℃であり、（メタ）アクリル系ポリマーＢの重量平均分子量は６０万、ガラス転移温度は−５５℃であった。
【０１４６】
前記で得られた感圧接着剤１００ｇに架橋剤として脂肪族系イソシアネート架橋剤〔日本ポリウレタン工業（株）製、商品名：コロネートＨＬ〕０．０８ｇを添加し、架橋促進剤としてジブチル錫ジラウレートが１０００ｐｐｍの濃度で含有されるように調整することにより、塗工液を得た。
【０１４７】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１４８】
実施例９
冷却管、窒素ガス導入管、温度計、滴下漏斗および撹拌機を備えた反応容器内に、酢酸エチル１００部、２−エチルヘキシルアクリレート６９．９部、ｎ−イソボルニルアクリレート３０．０部および４−ヒドロキシブチルアクリレート０．１部を入れた後、アゾイソブチロニトリル０．１５部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が９５％の反応溶液を得た。
【０１４９】
次に、前記で得られた反応溶液に式(III)において、Ｒ1およびＲ2がいずれも水素原子である化合物〔日油（株）製、商品名：パーロイル（登録商標）Ｌ〕１．５０部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１５０】
前記で得られた感圧接着剤において、（メタ）アクリル系ポリマーＡと（メタ）アクリル系ポリマーＢとの質量比は、５／９５であった。
【０１５１】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は３万、ガラス転移温度は−３８℃であり、（メタ）アクリル系ポリマーＢの重量平均分子量は４０万、ガラス転移温度は−３８℃であった。
【０１５２】
前記で得られた感圧接着剤１００ｇに架橋剤として脂肪族系イソシアネート架橋剤〔日本ポリウレタン工業（株）製、商品名：コロネートＨＬ〕０．１０ｇを添加し、架橋促進剤としてジブチル錫ジラウレートが１０００ｐｐｍの濃度で含有されるように調整することにより、塗工液を得た。
【０１５３】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１５４】
実施例１０
冷却管、窒素ガス導入管、温度計、滴下漏斗および撹拌機を備えた反応容器内に、酢酸エチル１００部、２−エチルヘキシルアクリレート８４．８部、イソボルニルアクリレート１０．０部、酢酸ビニル５部および４−ヒドロキシブチルアクリレート０．２部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が６５％の反応溶液を得た。
【０１５５】
次に、前記で得られた反応溶液に式(III)において、Ｒ1およびＲ2がいずれも水素原子である化合物〔日油（株）製、商品名：パーロイル（登録商標）Ｌ〕１．５０部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１５６】
前記で得られた感圧接着剤において、（メタ）アクリル系ポリマーＡと（メタ）アクリル系ポリマーＢとの質量比は、３５／６５であった。
【０１５７】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２万、ガラス転移温度は−５７℃であり、（メタ）アクリル系ポリマーＢの重量平均分子量は４０万、ガラス転移温度は−５７℃であった。
【０１５８】
前記で得られた感圧接着剤１００ｇに架橋剤として脂肪族系イソシアネート架橋剤〔日本ポリウレタン工業（株）製、商品名：コロネートＨＬ〕０．０８ｇを添加し、架橋促進剤としてジブチル錫ジラウレートが１０００ｐｐｍの濃度で含有されるように調整することにより、塗工液を得た。
【０１５９】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１６０】
実施例１１
冷却管、窒素ガス導入管、温度計、滴下漏斗および撹拌機を備えた反応容器内に、酢酸エチル１００部、２−エチルヘキシルアクリレート７９．８部、イソボルニルアクリレート１０．０部、Ｎ−ビニルピロリドン５部、酢酸ビニル５部および４−ヒドロキシブチルアクリレート０．２部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が９０％の反応溶液を得た。
【０１６１】
次に、前記で得られた反応溶液に式(III)において、Ｒ1およびＲ2がいずれも水素原子である化合物〔日油（株）製、商品名：パーロイル（登録商標）Ｌ〕１．５０部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１６２】
前記で得られた感圧接着剤において、（メタ）アクリル系ポリマーＡと（メタ）アクリル系ポリマーＢとの質量比は、１０／９０であった。
【０１６３】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２万、ガラス転移温度は−５０℃であり、（メタ）アクリル系ポリマーＢの重量平均分子量は５０万、ガラス転移温度は−５０℃であった。
【０１６４】
前記で得られた感圧接着剤１００ｇに架橋剤として脂肪族系イソシアネート架橋剤〔日本ポリウレタン工業（株）製、商品名：コロネートＨＬ〕０．０８ｇを添加し、架橋促進剤としてジブチル錫ジラウレートが１０００ｐｐｍの濃度で含有されるように調整することにより、塗工液を得た。
【０１６５】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１６６】
実施例１２
冷却管、窒素ガス導入管、温度計、滴下漏斗および撹拌機を備えた反応容器内に、酢酸エチル１００部、２−エチルヘキシルアクリレート７９．９部、イソボルニルアクリレート１５．０部、Ｎ−ビニルピロリドン５．０部および２−ヒドロキシエチルアクリレート０．１部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有する反応溶液を得た。得られた（メタ）アクリル系ポリマーＢの重量平均分子量およびガラス転移温度を実施例１と同様にして測定した。その結果、（メタ）アクリル系ポリマーＢの重量平均分子量は４０万、ガラス転移温度は−４９℃であった。
【０１６７】
一方、冷却管、窒素ガス導入管、温度計、滴下漏斗および撹拌機を備えた反応容器内に、酢酸エチル１００部、２−エチルヘキシルアクリレート８４．７部、イソボルニルアクリレート１５．０部および２−ヒドロキシエチルアクリレート０．３部を入れた後、式(III)において、Ｒ1およびＲ2がいずれも水素原子である化合物〔日油（株）製、商品名：パーロイル（登録商標）Ｌ〕０．１０部を入れ、窒素ガス雰囲気中にて８０℃で５時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する反応溶液を得た。得られた（メタ）アクリル系ポリマーＡの重量平均分子量およびガラス転移温度を実施例１と同様にして測定した。その結果、（メタ）アクリル系ポリマーＡの重量平均分子量は７０万、ガラス転移温度は−５５℃であった。
【０１６８】
次に、前記で得られた（メタ）アクリル系ポリマーＡを含有する反応溶液と（メタ）アクリル系ポリマーＢを含有する反応溶液とを、（メタ）アクリル系ポリマーＡと（メタ）アクリル系ポリマーＢとの質量比が２０／８０となるように混合することにより、感圧接着剤（不揮発分含量：５０質量％）を得た。
【０１６９】
前記で得られた感圧接着剤１００ｇに架橋剤として脂肪族系イソシアネート架橋剤〔日本ポリウレタン工業（株）製、商品名：コロネートＨＬ〕０．１０ｇを添加し、架橋促進剤としてジブチル錫ジラウレートが１０００ｐｐｍの濃度で含有されるように調整することにより、塗工液を得た。
【０１７０】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１７１】
実施例１３
冷却管、窒素ガス導入管、温度計、滴下漏斗および撹拌機を備えた反応容器内に、酢酸エチル１００部、２−エチルヘキシルアクリレート８４．８部、イソボルニルアクリレート１０．０部、酢酸ビニル５部および４−ヒドロキシブチルアクリレート０．２部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有し、反応率が２０％の反応溶液を得た。
【０１７２】
次に、前記で得られた反応溶液に式(III)において、Ｒ1およびＲ2がいずれも水素原子である化合物〔日油（株）製、商品名：パーロイル（登録商標）Ｌ〕０．０５部を添加し、８０℃で３時間反応させることにより、ラジカル反応が起こり、脱炭酸した結果、式(I)で表わされる基において、Ｒ1およびＲ2がそれぞれ水素原子であり、Ｒ3が式：ＣＨ3−(ＣＨ2)10−で表わされる基を末端に有する（メタ）アクリル系ポリマーＡを含有する感圧接着剤（不揮発分含量：５０質量％）を得た。
【０１７３】
前記で得られた感圧接着剤において、（メタ）アクリル系ポリマーＡと（メタ）アクリル系ポリマーＢとの質量比は、２０／８０であった。
【０１７４】
また、前記で得られた感圧接着剤に含まれている（メタ）アクリル系ポリマーＡおよび（メタ）アクリル系ポリマーＢの重量平均分子量およびガラス転移温度を実施例１と同様にして測定した。その結果、（メタ）アクリル系ポリマーＡの重量平均分子量は２万、ガラス転移温度は−５７℃であり、（メタ）アクリル系ポリマーＢの重量平均分子量は４０万、ガラス転移温度は−５７℃であった。
【０１７５】
前記で得られた感圧接着剤１００ｇに架橋剤として脂肪族系イソシアネート架橋剤〔日本ポリウレタン工業（株）製、商品名：コロネートＨＬ〕０．１０ｇ、架橋促進剤としてジブチル錫ジラウレート１０００ｐｐｍおよび連鎖移動剤としてドデシルメルカプタン１．００ｇを添加することにより、塗工液を得た。
【０１７６】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１７７】
比較例１
冷却管、窒素ガス導入管、温度計、滴下漏斗および撹拌機を備えた反応容器内に、酢酸エチル１００部、２−エチルヘキシルアクリレート７９．９部、イソボルニルアクリレート１５．０部、Ｎ−ビニルピロリドン５．０部および２−ヒドロキシエチルアクリレート０．１部を入れた後、アゾイソブチロニトリル０．１０部を入れ、窒素ガス雰囲気中にて８０℃で５時間反応させることにより、式(II)で表わされる基において、Ｒ1およびＲ2がそれぞれメチル基であり、Ｒ4がニトリル基である基を末端に有する（メタ）アクリル系ポリマーＢを含有する反応溶液を得た。得られた（メタ）アクリル系ポリマーＢの重量平均分子量およびガラス転移温度を実施例１と同様にして測定した。その結果、（メタ）アクリル系ポリマーＢの重量平均分子量は４０万、ガラス転移温度は−４９℃であった。前記で得られた（メタ）アクリル系ポリマーＢを含有する反応溶液を感圧接着剤として用いた。
【０１７８】
次に、前記で得られた感圧接着剤１００ｇに架橋剤として脂肪族系イソシアネート架橋剤〔日本ポリウレタン工業（株）製、商品名：コロネートＨＬ〕０．１５ｇを添加し、架橋促進剤としてジブチル錫ジラウレートが１０００ｐｐｍの濃度で含有されるように調整することにより、塗工液を得た。
【０１７９】
前記で得られた塗工液を用い、実施例１と同様にして感圧接着剤シートを得た。前記で得られた感圧接着剤シートを用い、感圧接着剤の物性として耐湿熱白化性、比誘電率、段差追従性および粘着性を実施例１と同様にして調べた。その結果を表１に示す。
【０１８０】
【表１】
2015134866.tif 000009
【０１８１】
表１に示された結果から、各実施例で得られた感圧接着剤は、いずれも、×の評価がまったくなく、比較例１で得られた感圧接着剤と対比して、耐湿熱白化性、比誘電率、段差追従性および粘着性に総合的に優れていることがわかる。
【０１８２】
したがって、各実施例で得られた感圧接着剤および当該感圧接着剤からなる粘着剤層を有する接着性シートは、いずれも、例えば、静電容量式タッチパネルなどの画像表示パネル、タブレット末端、テレビ、パーソナルコンピュータ、デジタルサイネージ、電子黒板、加飾印刷面貼付け用ダイレクトボンディング、酸化インジウム錫（ＩＴＯ）蒸着基板などの構成部材の貼着に好適に使用することを期待することができることがわかる。